(57)【要約】  【課題】ペン先を露出させた状態で長時間放置した後でも初筆かすれが少なインキ組成物を提供することを目的とする。  【解決手段】  着色材と、水、炭素数４以下の脂肪族アルコール、炭素数が１２以上の飽和脂肪酸とから少なくともなるインキとする。【選択図】  なし【特許請求の範囲】
【請求項１】
着色材と、水と、炭素数が４以下の脂肪族アルコールと、炭素数が１２以上の飽和脂肪酸とから少なくともなるインキ組成物。
【請求項２】
前記着色剤が、少なくとも水溶性染料である請求項１に記載のインキ組成物。
【請求項３】
前記炭素数１２以上飽和脂肪酸が、少なくともステアリン酸である請求項１乃至請求項２に記載のインキ組成物。
【請求項４】
前記水がインキ全量に対して１２重量％以下である請求項１乃至請求項３のいずれかに記載の筆記具用インキ組成物。
【発明の詳細な説明】
【技術分野】
【０００１】
本発明は、ペン先での溶剤の蒸発による筆記カスレを抑制したインキ組成物に関する。
【背景技術】
【０００２】
従来、アルコール系の溶剤に、染料を溶解させるために、ステアリン酸やパルミチン酸などを使用したインキが開示されている。
【特許文献１】特開２００６−０３６９５１号公報
【発明の開示】
【発明が解決しようとする課題】
【０００３】
ボールペンやマーキングペン等の筆記具に用いた場合、ペン先を露出させた状態で長時間放置すると。ペン先でインキが蒸発し、筆記不能となることがあった。
【課題を解決するための手段】
【０００４】
即ち、本発明は、着色材と、水と、炭素数が４以下の脂肪族アルコールと、炭素数が１２以上の飽和脂肪酸とから少なくともなるインキ組成物を要旨とするものである。
【発明の効果】
【０００５】
本発明で得られるインキ組成物をボールペンやマーキングペン等の筆記具に用いた場合、ペン先を露出させた状態で長期間放置した後でも、初筆かすれが少なく、かつ、フィルムのような非吸収面での耐水性が良好であるかの理由は以下のように考えられる。
炭素数が１２以上の飽和脂肪酸は、常温で固体であり、水に難溶であるので水のみでは溶解しないが、炭素数が４以下の脂肪族アルコールには溶解し、この炭素数が４以下の脂肪族アルコールのＯＨ基と水が親和した状態でインキ中に均一に溶解した状態が得られる。このインキが大気中で開放状態におかれると、炭素数が４以下の脂肪族アルコールが蒸発して大気と接している面の飽和脂肪酸比率が高い状態となり、少量の溶剤を含む飽和脂肪酸が過飽和となったミセルを形成する。さらにミセル中の溶剤は、炭素数が４以下の脂肪族アルコールが蒸発して溶剤中の水の比率が高くなり、溶剤の水分子が炭素数が４以下の脂肪族アルコール分子を取り囲む分子会合構造となる。飽和脂肪酸は、溶解度が低下して半溶解状態になり、会合構造となった溶剤を包んだ状態で長期にわたって存在することが可能となるので、溶剤の蒸発を抑制したものとなるものと推察される。
【発明を実施するための最良の形態】
【０００６】
以下に発明を詳細に説明する。
本発明に使用する着色剤は、従来インキ組成物に用いられている染料、顔料ともに限定無く使用可能であるが、安全性の高い食用色素であることが好ましい。食用色素は食品添加物公定書に記載されたものであり、食用黄色４号、同５号、食用赤色２号、同３号、同４０号、同１０２号、同１０４号、同１０５号、同１０６号、食用青色１号、同２号、カラメル色素、クチナシ色素、モナスカス色素、アナトー色素、ビートレツド色素、アントシアニン色素、パプリカ色素、ウコン色素、ラツカイン酸色素、コチニール色素、クチナシ変性ブルー色素、サフラワー色素、クロロフイル色素、ポリフェノール色素、カンタキサンチン色素、キサントフイル色素、ルチン色素、紫根色素、フエコシアニン色素、インジゴ色素等から適宜に選ぶことができる。これらは単独でも２種類以上を併用して使用しても良い。
【０００７】
炭素数４以下の脂肪族アルコールは主溶剤として使用する。炭素数が５以上の脂肪族アルコールは水と親和性のないアルキル基が大きくなり、水に親和性のあるヒドロキシル基の効果が相対的に小さくなるので水に溶けにくくなるからである。エタノール、ｎ−プロパノール、イソプロパノール、１−ブタノール、イソブタノール等が挙げられる。これらのアルコールはインキ全量に対し６０重量％以上使用されるのが好ましい。６０重量％より少ないと炭素数が１２以上の飽和脂肪酸の溶解が困難となる。
【０００８】
水は、炭素数４以下の脂肪族アルコールや炭素数が１２以上の飽和脂肪酸を併用することで、皮膜を形成し初筆かすれを防止するために添加するものであり、その添加量は、インキ全量に対して１２重量％以下であることが好ましい。１２重量％より多いとインキ中の飽和脂肪酸の溶解を阻害するおそれがある。
【０００９】
炭素数が１２以上の飽和脂肪酸は、初筆かすれを防止し、かつ乾燥した筆跡が水と接触するのを抑制することで耐水性を付与するために使用するものであり、ラウリン酸、ミリスチン酸、パルミチン酸、ステアリン酸、アラキジン酸等が挙げられ、これらは単独でも２種類以上を併用して使用しても良い。また、炭素数が１２以上の飽和脂肪酸のほとんどがロウ状の固体である中、ステアリン酸は鱗片状のもろい柔らかな結晶なので、筆記時に非常に弱い力を加えるだけで容易に破れやすいことから好ましい。この使用量はインキ全量に対して０．１重量％以上５重量％以下使用するのが好ましい。０．１重量％よりも少ないと初筆かすれの防止や筆跡の耐水性を充分に付与出来ず、５重量％を超えると溶解しきれずに不溶解や析出等の不具合を起こすおそれある。
【００１０】
なお、これらの成分の他に、染料溶解助剤としてのグリコール、セラックやメチルセルロース等の水難溶性の樹脂、グリセリンや没食子酸等のポリフェノール類、水酸化ナトリウム等のｐＨ調整剤、増粘多糖類、ポリグリセリン脂肪酸エステルなどの界面活性剤等の食品添加物も耐水性を損なわない程度に使用することは差し支えない。
【実施例】
【００１１】
以下、本発明を実施例により詳細に説明する。
【００１２】
実施例１
食用赤色１０４号（ダイワ化成（株）製）                        １．５重量部
セラックＧＢＮ−Ｄ（セラック、局方品、（株）岐阜セラック製造所製）
１８．０重量部
エタノール                                                  ７１．５重量部
ミリスチン酸                                                  １．０重量部
精製水                                                        ８．０重量部
上記成分を混合し１時間攪拌して赤色のインキを得た。
【００１３】
実施例２
食用黄色４号（ダイワ化成（株）製）                            ０．８重量部
食用青色１号                                                  １．２重量部
セラックＧＢＮ−Ｄ（前述）                                  ２３．０重量部
エタノール                                                  ６６．５重量部
パルミチン酸                                                  ０．５重量部
精製水                                                        ８．０重量部
上記成分を混合し１時間攪拌して緑色のインキを得た。
【００１４】
実施例３
食用赤色１０６号                                              ０．２重量部
食用青色１号                                                  ０．２重量部
セラックＧＢＮ−Ｄ（前述）                                  １９．０重量部
エタノール                                                  ６５．７重量部
ラウリン酸                                                    ３．０重量部
精製水                                                      １２．０重量部
上記成分を混合し１時間攪拌して紫色のインキを得た。
【００１５】
実施例４
食用赤色１０６号                                              １．５重量部
セラックＧＢＮ−Ｄ（前述）                                  １５．５重量部
エタノール                                                  ７１．８重量部
没食子酸                                                      ０．８重量部
ステアリン酸                                                  ０．４重量部
精製水                                                      １０．０重量部
上記成分を混合し１時間攪拌して赤色のインキを得た。
【００１６】
実施例５
食用赤色１０６号                                              ０．３重量部
セラックＧＢＮ−Ｄ（前述）                                  １８．５重量部
エタノール                                                  ７２．４重量部
没食子酸                                                      ０．５重量部
ステアリン酸                                                  ０．３重量部
精製水                                                        ８．０重量部
上記成分を混合し１時間攪拌して赤色のインキを得た。
【００１７】
比較例１
実施例１においてミリスチン酸を添加せず、その分エタノールを加えた以外は同様に為して赤色のインキを得た。
【００１８】
比較例２
実施例２においてパルミチン酸を添加せず、その分オレイン酸（炭素数１８の不飽和脂肪酸）を加えた以外は同様に為して緑色のインキを得た。
【００１９】
比較例３
実施例３においてラウリン酸を添加せず、その分カプロン酸（炭素数６の飽和脂肪酸）を加えた以外は同様に為して紫色のインキを得た。
【００２０】
比較例４
実施例４においてステアリン酸を添加せず、その分モノステアリン酸デカグリセリル（ステアリン酸エステル）を加えた以外は同様に為して赤色のインキを得た。
【００２１】
以上、実施例１〜５及び比較例１〜４の各インキをぺんてる（株）製かきかたペン（Ｓ４０５−ＡＤ）の部品に充填して試験サンプルを作成した。
【００２２】
初筆かすれ試験：上記試験用の試験サンプルを、キャップを外してペン先を横向きにて室温で静置し、１時間後、５時間後にアルファベット順に筆記した時の書き出しのかすれ文字数を測定した。
【００２３】
耐水性試験：上記試験用の試験サンプルで筆記した筆跡を室温で１時間放置後、水を一滴滴下し１０分放置後に軽く拭き取った時の筆跡の残り具合をグレースケールで目視判定した。
【００２４】
結果を表１に示す。
【００２５】
【表１】
2008214405.tif 000002
【００２６】
表１に示すように本発明のインキはペン先を露出させた状態で長時間放置した後でも初筆かすれが少ないンキである。